(57)【要約】  液晶表示装置の製造時に、偏光板（保護フィルム）と液晶セル（ガラス）との貼り合わせに用いる粘着剤として使用した際に、長期間にわたり優れたリワーク性を示し、かつ、水分の影響を受けづらく耐久性の低下も起こらない粘着剤を提供する。アクリル系樹脂（Ａ）、及び、構造中に反応性官能基とアルコキシ基をそれぞれ１つ以上含有するシランカップリング剤（Ｂ）を含有するアクリル系粘着剤組成物であって、シランカップリング剤（Ｂ）として、アルコキシ基含有量が１５重量％以下であるシランカップリング剤（Ｂ１）、及びアルコキシ基含有量が２０重量％以上であるシランカップリング剤（Ｂ２）を含有することを特徴とする。【特許請求の範囲】
【請求項１】
アクリル系樹脂（Ａ）、及び、構造中に反応性官能基とアルコキシ基をそれぞれ１つ以上含有するシランカップリング剤（Ｂ）を含有するアクリル系粘着剤組成物であって、
上記シランカップリング剤（Ｂ）として、アルコキシ基含有量が１５重量％以下であるシランカップリング剤（Ｂ１）、及びアルコキシ基含有量が２０重量％以上であるシランカップリング剤（Ｂ２）を含有することを特徴とするアクリル系粘着剤組成物。
【請求項２】
上記アクリル系樹脂（Ａ）が、水酸基含有モノマー、カルボキシル基含有モノマー、窒素含有モノマーから選ばれる少なくとも１つの極性基含有モノマー（ａ１）由来の構造単位を５〜５０重量％含有するアクリル系樹脂であることを特徴とする請求項１記載のアクリル系粘着剤組成物。
【請求項３】
上記シランカップリング剤（Ｂ１）の反応性官能基当量が、１，６００ｇ／ｍｏｌ以下であることを特徴とする請求項１または２記載のアクリル系粘着剤組成物。
【請求項４】
上記シランカップリング剤（Ｂ１）の重量平均分子量が、３，０００以上であることを特徴とする請求項１〜３のいずれか一項に記載のアクリル系粘着剤組成物。
【請求項５】
上記シランカップリング剤（Ｂ２）の反応性官能基当量が、１，０００ｇ／ｍｏｌ以下であることを特徴とする請求項１〜４のいずれか一項に記載のアクリル系粘着剤組成物。
【請求項６】
上記シランカップリング剤（Ｂ２）の重量平均分子量が、５００以上であることを特徴とする請求項１〜５のいずれか一項に記載のアクリル系粘着剤組成物。
【請求項７】
更に架橋剤（Ｃ）を含有することを特徴とする請求項１〜６のいずれか一項に記載のアクリル系粘着剤組成物。
【請求項８】
更に帯電防止剤（Ｄ）を含有することを特徴とする請求項１〜７のいずれか一項に記載のアクリル系粘着剤組成物。
【請求項９】
請求項１〜８のいずれか一項に記載のアクリル系粘着剤組成物が、架橋剤（Ｃ）により架橋されてなることを特徴とする粘着剤。
【請求項１０】
請求項９記載の粘着剤を用いてなることを特徴とする偏光板用粘着剤。
【請求項１１】
請求項９記載の粘着剤で、偏光板と液晶セルを貼り合わせてなることを特徴とする画像表示装置。
【発明の詳細な説明】
【技術分野】
【０００１】
本発明は、アクリル系粘着剤組成物、及びそれを用いてなる粘着剤ならびに偏光板用粘着剤に関し、更に詳しくは、長期間にわたり優れたリワーク性を示し、かつ、水分の影響を受けづらく耐久性の低下も起こらない粘着剤を形成することのできるアクリル系粘着剤組成物に関するものである。【０００２】
従来、偏光性が付与されたポリビニルアルコール系フィルム等からなる偏光子の両面が保護フィルムで被覆された偏光板を、２枚のガラス板の間に配向した液晶成分を挟持させた液晶セルの表面に積層し、画像表示装置が製造されている。この液晶セルの表面への偏光板の積層は、偏光板表面に設けた粘着剤層を上記液晶セル面に当接し、押し付けることにより行われるのが通常である。【０００３】
これらの保護フィルムと偏光子を貼り合せるための接着剤にはポリビニルアルコール系樹脂を含む接着剤が好適に使用され、具体的にはポリビニルアルコール系樹脂と架橋剤を配合してなる水溶液を偏光子上に塗布し保護フィルムを積層したのち、加熱・乾燥することで偏光板が製造されている。上記偏光板の製造工程においては、接着剤に含まれる水分が保護フィルムを透過することが好ましく、保護フィルムとして、透湿性の高いトリアセチルセルロースフィルム（ＴＡＣフィルム）がこれまで好適に使用されてきたが、近年では、寸法安定性や、耐久性の観点からＴＡＣフィルムに替り、アクリル系フィルム、ポリエステル系フィルム、オレフィン系フィルムなどが用いられるようになってきている。オレフィン系フィルムとしては特にはシクロオレフィン系フィルム（ＣＯＰフィルム）が偏光子の保護フィルムとして用いられるようになってきている。【０００４】
このような偏光板と液晶セル（ガラス基板）との貼り合わせに用いられる粘着剤には、耐熱性、耐湿熱性といった耐久性が要求されている。特に高温高湿環境下においては、粘着剤層に水分が浸入し、ガラス基板との接着性が低下してしまい、偏光板がガラス基板から部分的に浮いたり剥がれたりしてしまうという問題があった。このような問題を解決するためには、粘着剤にシランカップリング剤を配合することで耐湿熱性に向上が図られてきたが、シランカップリング剤を配合した場合には、粘着剤層付偏光板を長期間保存していると環境中の水分や偏光板中の水分によりシランカップリング剤が失活し、耐久性が低下してしまうという新たな問題も生じていた。【０００５】
また、偏光板と液晶セル（ガラス基板）との貼り合わせに用いられる粘着剤には、偏光板を液晶セルに貼り合わせる際に異物をかみこんだり、位置がずれたりした場合に、偏光板を剥離して液晶セルを再利用するためのリワーク性が求められていた。
更に、近年では、製造工程の精度向上により歩留まりが向上しているため、以前ほど不良品が発生せず、不良品が一定数溜まった後リワーク工程を行うようになってきており、これまでよりも長期間にわたってリワーク性を維持できることが粘着剤に求められている。【０００６】
また、上記ＴＡＣフィルム以外の透湿度の低いフィルム、特にはシクロオレフィン系フィルムを使用した場合、湿熱環境下に曝されると粘着剤層で白化現象が発生するという問題が生じる。これは湿熱環境下にて粘着剤層に徐々に浸入した水分が常温に曝されることで結露する上、透湿度の低いフィルムで覆われているため水分が抜けず水分が凝集することによって白化していると考えられる。【０００７】
このような問題に対して、極性基含有モノマーを多く共重合したアクリル系樹脂を用いることで耐湿熱白化性を改善した粘着剤が提案されている。
しかしながらこのように極性基含有モノマーを多く共重合したアクリル系樹脂を用いた粘着剤では極性基の影響によりガラス界面との接着性が高まったり、粘着剤層が吸湿しやすいためシランカップリング剤の加水分解が速くなったりするため、一段とリワーク性や保存安定性に劣るという問題があった。【０００８】
このようなリワーク性及び初期の耐湿熱性に優れた粘着剤としては、例えば特許文献１には、粘着剤樹脂（Ａ）１００重量部と、エポキシ当量が１００〜２０００ｇ／ｍｏｌでかつアルコキシル基含有量が５〜６０重量％であるシリコーンアルコキシオリゴマー（Ｂ）０．１〜２０重量部と、を含み、前記粘着剤樹脂（Ａ）が、カルボキシル基を含有しないモノマーを重合して得られるアクリル系粘着剤樹脂（Ａ１）、ウレタン系粘着剤樹脂（Ａ２）、及びポリエステル系粘着剤樹脂（Ａ３）からなる群より選択される１つ以上である、粘着剤組成物が記載されている。
また、耐湿熱白化性に優れた粘着剤としては、例えば、特許文献２では、水酸基量を多くしたアクリル系樹脂を用いた粘着剤が提案されている。
【先行技術文献】
【特許文献】
【０００９】
【特許文献１】特開２０１６−４４２９１号公報
【特許文献２】特開２０１３−２１３２０３号公報
【発明の概要】
【発明が解決しようとする課題】
【００１０】
しかしながら、上記特許文献１に記載の粘着剤では、使用するシランカップリング剤（シリコーンアルコキシオリゴマー）について、官能基当量とアルコキシ基含有量が共に幅広く規定されており、様々な種類のシランカップリング剤を用いることが可能となっているものの、アルコキシ基含有量が多いシランカップリング剤を用いた粘着剤は、初期及び加熱後の粘着力は低いが長期間のリワーク性には劣るという問題があった。
また特許文献１でも説明されている通り、リワーク性の向上を目的として低アルコキシ基含有量のシランカップリング剤を使用した粘着剤では、リワーク性には優れているが保存安定性に劣るという問題点があった。【００１１】
また、上記特許文献２には、耐湿熱白化性に優れた粘着剤が提案されているが、長期リワーク性や保存安定性については一切考慮されておらず、更なる改良が求められるものであった。【００１２】
そこで、本発明ではこのような背景下において、画像表示装置の製造時に、偏光板（保護フィルム）と液晶セル（ガラス）との貼り合わせに用いる粘着剤として使用した際に、長期間にわたり優れたリワーク性を示し、かつ、水分の影響を受けづらく耐久性の低下も起こらない粘着剤を得ることができ、更には、耐湿熱白化性を考慮して極性基を多くした場合においても、リワーク性や保存安定性に優れるアクリル系粘着剤組成物を提供するものである。
【課題を解決するための手段】
【００１３】
しかるに本発明者等は、かかる事情に鑑み鋭意研究を重ねた結果、アクリル系樹脂とシランカップリング剤を含有するアクリル系粘着剤組成物において、アルコキシ基含有量の少ないシランカップリング剤と多いシランカップリング剤とを２種併用することにより、長期間にわたり優れたリワーク性を示し、かつ、水分の影響を受けづらく耐久性の低下も起こらないアクリル系粘着剤組成物が得られることを見出した。【００１４】
即ち、本発明は、アクリル系樹脂（Ａ）、及び、構造中に反応性官能基とアルコキシ基をそれぞれ１つ以上含有するシランカップリング剤（Ｂ）を含有するアクリル系粘着剤組成物であって、シランカップリング剤（Ｂ）として、アルコキシ基含有量が１５重量％以下であるシランカップリング剤（Ｂ１）、及びアルコキシ基含有量が２０重量％以上であるシランカップリング剤（Ｂ２）を含有するアクリル系粘着剤組成物を第１の要旨とするものである。
更に本発明は、上記第１の要旨のアクリル系粘着剤組成物が、架橋剤（Ｃ）により架橋されてなる粘着剤を第２の要旨とし、第２の要旨の粘着剤を用いてなる偏光板用粘着剤を第３の要旨とし、更に第２の要旨の粘着剤で、偏光板と液晶セルを貼り合わせてなる画像表示装置を第４の要旨とするものである。
【発明の効果】
【００１５】
本発明は、アクリル系樹脂（Ａ）、及び、構造中に反応性官能基とアルコキシ基をそれぞれ１つ以上含有するシランカップリング剤（Ｂ）を含有するアクリル系粘着剤組成物であって、上記シランカップリング剤（Ｂ）として、アルコキシ基含有量が１５重量％以下であるシランカップリング剤（Ｂ１）、及びアルコキシ基含有量が２０重量％以上であるシランカップリング剤（Ｂ２）を含有するアクリル系粘着剤組成物である。このため、本発明のアクリル系粘着剤組成物を用いて得られる粘着剤は、画像表示装置の製造時に、偏光板（保護フィルム）と液晶セル（ガラス）との貼り合わせに用いる粘着剤として使用した際に、長期間にわたり優れたリワーク性を示し、かつ、水分の影響を受けづらく耐久性の低下も起こらない粘着剤であり、偏光板用粘着剤として非常に有用なものである。【００１６】
上記アクリル系樹脂（Ａ）が、水酸基含有モノマー、カルボキシル基含有モノマー、窒素含有モノマーから選ばれる少なくとも１つの極性基含有モノマー（ａ１）由来の構造単位を５〜５０重量％含有するアクリル系樹脂であると、耐湿熱白化性及び粘着物性に優れる。【００１７】
上記シランカップリング剤（Ｂ１）の反応性官能基当量が、１，６００ｇ／ｍｏｌ以下であると、より耐久性に優れる。【００１８】
上記シランカップリング剤（Ｂ１）の重量平均分子量が、３，０００以上であると、よりリワーク性及び耐久性に優れる。【００１９】
上記シランカップリング剤（Ｂ２）の反応性官能基当量が、１，０００ｇ／ｍｏｌ以下であると、より耐久性に優れる。【００２０】
上記シランカップリング剤（Ｂ２）の重量平均分子量が、５００以上であると、よりリワーク性及び耐久性に優れる。
【発明を実施するための形態】
【００２１】
以下に、本発明を詳細に説明する。
なお、本発明において、（メタ）アクリルとはアクリルあるいはメタクリルを、（メタ）アクリロイルとはアクリロイルあるいはメタクリロイルを、（メタ）アクリレートとはアクリレートあるいはメタクリレートをそれぞれ意味するものである。また、アクリル系樹脂とは、少なくとも１種の（メタ）アクリレート系モノマーを含む重合成分を重合して得られる樹脂である。
【００２２】
本発明のアクリル系粘着剤組成物は、アクリル系樹脂（Ａ）、及びシランカップリング剤（Ｂ）を必須成分として含有する。
【００２３】
＜アクリル系樹脂（Ａ）＞
本発明で用いられるアクリル系樹脂（Ａ）としては、極性基含有モノマー（ａ１）由来の構造単位を含有するものであることが好ましく、その含有量は５〜５０重量％であることが好ましく、例えば、極性基含有モノマー（ａ１）を５〜５０重量％含む共重合成分を共重合して得られるアクリル系樹脂であることが好ましい。
アクリル系樹脂（Ａ）の共重合成分には、必要に応じて（メタ）アクリル酸アルキルエステル系モノマー（ａ２）やその他の共重合可能なエチレン性不飽和モノマー（ａ３）を含んでもよい。
【００２４】
上記の極性基含有モノマー（ａ１）は、水酸基含有モノマー、カルボキシル基含有モノマー、窒素含有モノマーから選ばれる少なくとも１種類である。
【００２５】
上記水酸基含有モノマーとしては、例えば、２−ヒドロキシエチル（メタ）アクリレート、４−ヒドロキシブチル（メタ）アクリレート、５−ヒドロキシペンチル（メタ）アクリレート、６−ヒドロキシヘキシル（メタ）アクリレート、８−ヒドロキシオクチル（メタ）アクリレート等のアクリル酸ヒドロキシアルキルエステル、カプロラクトン変性２−ヒドロキシエチル（メタ）アクリレート等のカプロラクトン変性モノマー、ジエチレングリコール（メタ）アクリレート、ポリエチレングリコール（メタ）アクリレート等のオキシアルキレン変性モノマー、その他、２−アクリロイロキシエチル−２−ヒドロキシエチルフタル酸、Ｎ−メチロール（メタ）アクリルアミド、ヒドロキシエチルアクリルアミド等の１級水酸基含有モノマー；２−ヒドロキシプロピル（メタ）アクリレート、２−ヒドロキシブチル（メタ）アクリレート、３−クロロ２−ヒドロキシプロピル（メタ）アクリレート等の２級水酸基含有モノマー；２，２−ジメチル２−ヒドロキシエチル（メタ）アクリレート等の３級水酸基含有モノマーが挙げられる。
【００２６】
上記水酸基含有モノマーの中でも、架橋剤との反応性に優れる点、耐湿熱白化性が向上する点で１級水酸基含有モノマーが好ましく、更には、２−ヒドロキシエチルアクリレート、４−ヒドロキシブチルアクリレートが、ジ（メタ）アクリレート等の不純物が少なく、製造しやすい点で好ましい。
【００２７】
なお、上記水酸基含有モノマーとしては、不純物であるジ（メタ）アクリレートの含有割合が、０．５重量％以下のものを用いることも好ましく、特に好ましくは０．２重量％以下、更に好ましくは０．１重量％以下である。具体的には、２−ヒドロキシエチルアクリレート、４−ヒドロキシブチルアクリレート、２−ヒドロキシプロピルアクリレートが殊に好ましい。
【００２８】
上記カルボキシル基含有モノマーとしては、例えば、（メタ）アクリル酸、β−カルボキシエチルアクリレートなどのアクリル酸のダイマー酸等が挙げられ、中でも耐湿熱白化性の点、重合時の安定性の点で（メタ）アクリル酸が好ましい。
【００２９】
上記窒素含有モノマーとしては、例えば、アミノ基含有モノマーやアミド基含有モノマー等が挙げられる。
【００３０】
上記アミノ基含有モノマーとしては、例えば、アミノメチル（メタ）アクリレート、アミノエチル（メタ）アクリレート等の１級アミノ基含有モノマー、ｔｅｒｔ−ブチルアミノエチル（メタ）アクリレート等の２級アミノ基含有モノマー、エチルアミノエチル（メタ）アクリレート、ジメチルアミノエチル（メタ）アクリレート、ジエチルアミノエチル（メタ）アクリレート等の３級アミノ基含有モノマー等が挙げられる。
上記アミノ基含有モノマーの中でも、樹脂溶液の保存安定性及び、架橋促進効果の点で３級アミノ基含有モノマーが好ましく、ジメチルアミノエチル（メタ）アクリレートが特に好ましい。
【００３１】
アミド基含有モノマーとしては、例えば、（メタ）アクリルアミド；メトキシメチル（メタ）アクリルアミド、エトキシメチル（メタ）アクリルアミド、プロポキシメチル（メタ）アクリルアミド、イソプロポキシメチル（メタ）アクリルアミド、ｎ−ブトキシメチル（メタ）アクリルアミド、イソブトキシメチル（メタ）アクリルアミド等のアルコキシアルキル（メタ）アクリルアミド系モノマー；ジメチル（メタ）アクリルアミド、ジエチル（メタ）アクリルアミド等のジアルキル（メタ）アクリルアミド系モノマー；Ｎ−（ヒドロキシメチル）アクリルアミド等の水酸基含有アミドモノマー；（メタ）アクリロイルモルホリン；等が挙げられる。
上記アミド基含有モノマーの中でも、樹脂溶液の安定性の点や、帯電防止剤の移行を抑制する点でアルコキシアルキル（メタ）アクリルアミド系モノマー、ジアルキル（メタ）アクリルアミド系モノマーが好ましい。
【００３２】
上記の極性基含有モノマー（ａ１）の中でも耐湿熱白化性と粘着物性の点で水酸基含有モノマー、カルボキシル基含有モノマーが好ましく、更には耐湿熱白化性に優れる点、長期リワーク性に優れる点で水酸基含有モノマーが好ましい。また、上記の極性基含有モノマー（ａ１）は、単独でもしくは２種以上併せて用いることができる。
【００３３】
かかる極性基含有モノマー（ａ１）の含有量（２種以上を併用する場合には、その合計含有量）は、共重合成分全体に対して５〜５０重量％であることが好ましく、特に好ましくは６〜３０重量％、更に好ましくは７〜２５重量％、殊に好ましくは８〜２０重量％、かかる含有量が少なすぎると、粘着剤とした際の耐湿熱白化性が低下する傾向にあり、多すぎると重合時にゲル化しやすい傾向にある。
【００３４】
上記（メタ）アクリル酸アルキルエステル系モノマー（ａ２）としては、例えば、アルキル基の炭素数が通常１〜２０（好ましくは１〜１８、特に好ましくは１〜１２、更に好ましくは１〜８）のものが挙げられ、具体的には、メチル（メタ）アクリレート、エチル（メタ）アクリレート、ｎ−ブチル（メタ）アクリレート、ｉｓｏ−ブチル（メタ）アクリレート、ｔｅｒｔ−ブチル（メタ）アクリレート、ｎ−プロピル（メタ）アクリレート、ｎ−ヘキシル（メタ）アクリレート、２−エチルヘキシル（メタ）アクリレート、ｎ−オクチル（メタ）アクリレート、イソデシル（メタ）アクリレート、ラウリル（メタ）アクリレート、セチル（メタ）アクリレート、ステアリル（メタ）アクリレート等が挙げられる。これらは単独で用いてもよいし２種以上を併用してもよい。
【００３５】
これらの中でも、汎用性、粘着物性に優れる点で、メチルアクリレート、エチルアクリレート、ｎ−ブチルアクリレート、２−エチルヘキシルアクリレートが好ましい。
【００３６】
上記（メタ）アクリル酸アルキルエステル系モノマー（ａ２）の含有量は、共重合成分全体に対して、好ましくは２０〜９５重量％であり、特に好ましくは４０〜９４重量％、更に好ましくは４５〜９３重量％、殊には５０〜９２重量％である。
かかる含有量が少なすぎると、粘着物性のバランスを取りにくくなる傾向があり、多すぎると湿熱白化性が低下する傾向にある。
【００３７】
上記その他の共重合可能なエチレン性不飽和モノマー（ａ３）としては、例えば、ベンジル（メタ）アクリレート、フェノキシエチル（メタ）アクリレート、フェノキシジエチレングリコール（メタ）アクリレート、２−ヒドロキシ−３−フェノキシプロピル（メタ）アクリレート、オルトフェニルフェノキシエチル（メタ）アクリレート等の芳香環含有モノマー；シクロへキシル（メタ）アクリレート、シクロヘキシルオキシアルキル（メタ）アクリレート、ｔｅｒｔ−ブチルシクロヘキシルオキシエチル（メタ）アクリレート、イソボルニル（メタ）アクリレート、ジシクロペンタニル（メタ）アクリレート等の脂環含有モノマー；２−メトキシエチル（メタ）アクリレート、２−エトキシエチル（メタ）アクリレート、３−メトキシブチル（メタ）アクリレート、２−ブトキシエチル（メタ）アクリレート、２−ブトキシジエチレングリコール（メタ）アクリレート、メトキシジエチレングリコール（メタ）アクリレート、メトキシトリエチレングリコール（メタ）アクリレート、エトキシジエチレングリコール（メタ）アクリレート、メトキシジプロピレングリコール（メタ）アクリレート、メトキシポリエチレングリコール（メタ）アクリレート、オクトキシポリエチレングリコール−ポリプロピレングリコール−モノ（メタ）アクリレート、ラウロキシポリエチレングリコールモノ（メタ）アクリレート、ステアロキシポリエチレングリコールモノ（メタ）アクリレート等のエーテル鎖含有モノマー等が挙げられる。これらは単独で用いてもよいし２種以上を併用してもよい。
【００３８】
これらの中でも、屈折率及び複屈折を調整しやすい点、耐光漏れ性に優れる点では、芳香環含有モノマーが好ましく（特に好ましくはベンジル（メタ）アクリレート、フェノキシエチル（メタ）アクリレート、フェノキシジエチレングリコール（メタ）アクリレート）、屈折率及び複屈折を調整しやすく、低極性被着体（例えば、シクロオレフィン等）への接着性に優れる点では、脂環含有モノマーが好ましい。
【００３９】
本発明のアクリル系粘着剤組成物を偏光板用途として用いる際には、耐光漏れ性の点で芳香環含有モノマーや脂環式モノマーの含有量を調整し、耐久試験後の部材全体の複屈折が小さくなるように粘着剤の複屈折を調整する事が好ましい。
上記その他の共重合可能なエチレン性不飽和モノマー（ａ３）の含有量としては３５重量％以下が好ましく、更に好ましくは２５重量％以下である。その他の共重合可能なエチレン性不飽和モノマー（ａ３）が多すぎると耐光漏れ性が低下する傾向にある。
【００４０】
本発明で用いられるアクリル系樹脂（Ａ）は、極性基含有モノマー（ａ１）、好ましくは更に（メタ）アクリル酸アルキルエステル系モノマー（ａ２）やその他の共重合可能なエチレン性不飽和モノマー（ａ３）を適宜選択し、これらの重合成分を用いて、例えば、有機溶媒中に、かかる重合成分、重合開始剤を混合あるいは滴下して、重合することにより製造することができる。
上記重合反応は、溶液ラジカル重合、懸濁重合、塊状重合、乳化重合等の従来公知の重合方法により行なうことができるが、これらの中でも、溶液ラジカル重合、塊状重合が好ましく、特に好ましくは溶液ラジカル重合である。
【００４１】
上記重合反応に用いられる有機溶媒としては、例えば、トルエン、キシレン等の芳香族炭化水素類、ヘキサン等の脂肪族炭化水素類、酢酸エチル、酢酸ブチル等のエステル類、ｎ−プロピルアルコール、イソプロピルアルコール等の脂肪族アルコール類、アセトン、メチルエチルケトン、メチルイソブチルケトン、シクロヘキサノン等のケトン類等があげられる。
これらの有機溶媒の中でも、重合反応のしやすさや連鎖移動の効果や粘着剤塗工時の乾燥のしやすさ、安全性の高さから、酢酸エチル、アセトン、メチルエチルケトン、酢酸ブチル、トルエン、メチルイソブチルケトンが好ましく用いられ、更に好ましくは、酢酸エチル、アセトン、メチルエチルケトンである。
これら有機溶媒は、単独で用いてもよいし２種以上を併用してもよい。
【００４２】
また、かかる溶液ラジカル重合に用いられる重合開始剤としては、例えば、通常のラジカル重合開始剤である２，２’−アゾビスイソブチロニトリル、２，２’−アゾビス−２−メチルブチロニトリル、４，４’−アゾビス（４−シアノ吉草酸）、２，２’−アゾビス（メチルプロピオン酸）等のアゾ系開始剤、ベンゾイルパーオキサイド、ラウロリルパーオキサイド、ジ−ｔｅｒｔ−ブチルパーオキサイド、クメンハイドロパーオキサイド等の有機過酸化物等が挙げられ、使用するモノマーに合わせて適宜選択して用いることができる。これらの重合開始剤は、単独で用いてもよいし２種以上を併用してもよい。
【００４３】
本発明で用いられるアクリル系樹脂（Ａ）は、極性基含有モノマー（ａ１）由来の構造単位を５〜５０重量％含有するものであることが好ましく、特に好ましくは６〜３０重量％、更に好ましくは７〜２５重量％、殊に好ましくは８〜２０重量％、最も好ましくは８〜１５重量％である。極性基含有モノマー由来の構造単位が少なすぎると耐湿熱白化性が低下しやすい傾向があり、多すぎるとリワーク性や耐久性が低下しやすい傾向がある。
【００４４】
上記アクリル系樹脂（Ａ）の重量平均分子量は、６０万〜２５０万であることが好ましく、特に好ましくは８０万〜２００万、更に好ましくは１００万〜１８０万、殊に好ましくは１１０万〜１６０万である。
かかる重量平均分子量が小さすぎると耐久性が低下する傾向があり、大きすぎると製造時に希釈溶剤が大量に必要となり、乾燥性が低下し、粘着剤層中に残溶剤が多くなり、耐熱性が低下する傾向がある。
【００４５】
上記アクリル系樹脂（Ａ）の分散度（重量平均分子量／数平均分子量）は、１０以下であることが好ましく、特に好ましくは７以下、更に好ましくは５以下である。
かかる分散度が高すぎるとリワーク性が低下したり耐久性が低下したりする傾向がある。なお、かかる分散度の下限は通常１である。
【００４６】
なお、上記の重量平均分子量は、標準ポリスチレン分子量換算による重量平均分子量であり、高速液体クロマトグラフ（日本Ｗａｔｅｒｓ社製、「Ｗａｔｅｒｓ  ２６９５（本体）」と「Ｗａｔｅｒｓ  ２４１４（検出器）」）に、カラム：Ｓｈｏｄｅｘ  ＧＰＣ  ＫＦ−８０６Ｌ（排除限界分子量：２×１０7、分離範囲：１００〜２×１０7、理論段数：１０，０００段／本、充填剤材質：スチレン−ジビニルベンゼン共重合体、充填剤粒径：１０μｍ）の３本直列を用いることにより測定されるものであり、数平均分子量も同様の方法で測定することができる。また分散度は重量平均分子量と数平均分子量より求められる。
【００４７】
上記アクリル系樹脂（Ａ）のガラス転移温度（Ｔｇ）は、−８０〜０℃であることが好ましく、特に好ましくは−６０〜−１０℃、更に好ましくは−５０〜−２０℃である。
かかるガラス転移温度が高すぎるとタックが低下しやすくなる傾向があり、低すぎると耐熱性が低下する傾向がある。
【００４８】
なお、上記ガラス転移温度は下記のＦｏｘの式より算出されるものである。
2018034231.tif 000002
Ｔｇ：アクリル系樹脂（Ａ）のガラス転移温度（Ｋ）
Ｔga：モノマーＡのホモポリマーのガラス転移温度（Ｋ）  Ｗａ：モノマーＡの重量分率
Ｔgb：モノマーＢのホモポリマーのガラス転移温度（Ｋ）  Ｗｂ：モノマーＢの重量分率
Ｔgn：モノマーＮのホモポリマーのガラス転移温度（Ｋ）  Ｗｎ：モノマーＮの重量分率
（Ｗａ＋Ｗｂ＋・・・＋Ｗｎ＝１）
即ち、アクリル系樹脂（Ａ）のガラス転移温度（Ｔｇ）とは、アクリル系樹脂（Ａ）を構成するそれぞれのモノマーをホモポリマーとした際のガラス転移温度及び重量分率を上記Ｆｏｘの式に当てはめて算出した値である。
なお、アクリル系樹脂（Ａ）を構成するモノマーをホモポリマーとした際のガラス転移温度は、通常、示差走査熱量計（ＤＳＣ）により測定されるものであり、ＪＩＳ  Ｋ７１２１−１９８７や、ＪＩＳ  Ｋ  ６２４０に準拠した方法で測定することができる。
【００４９】
上記アクリル系樹脂（Ａ）の屈折率は、通常１．４４０〜１．６００であり、好ましくは１．４６０〜１．５５０、特に好ましくは１．４７０〜１．５００である。かかる屈折率は積層する部材の屈折率差を小さくすることが部材界面での光損失が小さくなり好ましい。
上記屈折率は、薄膜にしたアクリル系樹脂（Ａ）を屈折率測定装置（アタゴ社製「アッベ屈折計１Ｔ」）を用いてＮａＤ線、２３℃で測定した値である。
【００５０】
上記アクリル系樹脂（Ａ）単層のヘイズは１．０以下であることが好ましく、特に好ましくは０．８以下、更に好ましくは０．５以下である。かかるヘイズが高すぎると、これを粘着剤として用いたディスプレイの画質が低下する傾向にある。
ヘイズは、拡散透過率及び全光線透過率を、ＨＡＺＥ  ＭＡＴＥＲ  ＮＤＨ２０００（日本電色工業社製）を用いて測定し、得られた拡散透過率と全光線透過率の値を下記式に代入して、算出したものである。なお、本機はＪＩＳ  Ｋ７３６１−１に準拠している。
ヘイズ（％）＝（拡散透過率／全光線透過率）×１００
【００５１】
かくして本発明で用いられるアクリル系樹脂（Ａ）が得られる。
【００５２】
＜シランカップリング剤（Ｂ）＞
通常、シランカップリング剤とは、構造中に反応性官能基とアルコキシ基をそれぞれ１つ以上含有する有機ケイ素化合物である。
本発明では、構造中に反応性官能基とアルコキシ基をそれぞれ１つ以上含有するシランカップリング剤（Ｂ）として、アルコキシ基含有量が１５重量％以下であるシランカップリング剤（Ｂ１）、及びアルコキシ基含有量が２０重量％以上であるシランカップリング剤（Ｂ２）を含有するものである。
【００５３】
本発明で規定するアルコキシ基は、アルコキシシラン由来のアルコキシ基を指し、それ以外の分子中に含まれるアルコキシ基は含まれない。
例えば、ポリエーテル変性シランのポリエーテル部の末端やポリエーテル構造はアルコキシ基として含まれない。
【００５４】
上記反応性官能基としては、例えば、エポキシ基、（メタ）アクリロイル基、メルカプト基、水酸基、カルボキシル基、アミノ基、アミド基、イソシアネート基等が挙げられる。これらの中でも、耐久性やリワーク性に優れる点で、エポキシ基、メルカプト基が好ましい。
【００５５】
上記アルコキシ基としては、例えば、メトキシ基、エトキシ基、プロピドキシ基等が挙げられる。これらの中でも、炭素数１〜８のアルキル基であることが好ましく、特に好ましくは炭素数１〜２のアルキル基であり、具体的には、メトキシ基、エトキシ基である。
【００５６】
なお、シランカップリング剤（Ｂ）は、反応性官能基及びアルコキシ基以外の有機置換基、例えば、アルキル基、フェニル基等を有していてもよい。
【００５７】
本発明では、アルコキシ基含有量が少ないシランカップリング剤（Ｂ１）と、アルコキシ基含有量が多いシランカップリング剤（Ｂ２）とを併用することを最大の特徴とするものであり、かかる構成とすることにより、長期リワーク性を保ちながら、耐久性及び保存安定性にも優れるという本発明の目的を達成することができる。
【００５８】
シランカップリング剤（Ｂ１）のアルコキシ基含有量は、１５重量％以下であることが必要であり、好ましくは１〜１５重量％、特に好ましくは３〜１５重量％、更に好ましくは５〜１４．５重量％である。
かかるアルコキシ基含有量が多すぎると長期リワーク性が低下することとなる。
【００５９】
シランカップリング剤（Ｂ１）の重量平均分子量は、３，０００以上であることが好ましく、特に好ましくは４，０００〜３０，０００、更に好ましくは４，５００〜２０，０００、殊に好ましくは、７，０００〜１８，０００である。
かかる重量平均分子量が小さすぎると、長期リワーク性が低下する傾向があり、大きすぎるとブリードアウトしやすく耐久性が低下する傾向がある。
【００６０】
また、シランカップリング剤（Ｂ１）の反応性官能基当量は１，６００ｇ／ｍｏｌ以下であることが好ましく、特に好ましくは１００〜１，０００ｇ／ｍｏｌ、更に好ましくは２００〜９００ｇ／ｍｏｌ、殊に好ましくは３００〜６５０ｇ／ｍｏｌである。
かかる反応性官能基当量が上記範囲であるとより耐久性に優れる傾向にある。
【００６１】
シランカップリング剤（Ｂ２）のアルコキシ基含有量は、２０重量％以上であることが必要であり、好ましくは２０〜８０重量％、特に好ましくは２５〜７０重量％、更に好ましくは３０〜６０重量％である。
かかるアルコキシ基含有量が少なすぎると保存安定性が低下することとなる。
【００６２】
シランカップリング剤（Ｂ２）の重量平均分子量は５００以上であることが好ましく、好ましくは５００〜５，０００、特に好ましくは５００〜４，５００、更に好ましくは６００〜４，０００である。
かかる重量平均分子量が小さすぎると、長期リワーク性が低下する傾向がある。
【００６３】
また、シランカップリング剤（Ｂ２）の反応性官能基当量は１，０００ｇ／ｍｏｌ以下であることが好ましく、特に好ましくは１００〜９００ｇ／ｍｏｌ、更に好ましくは３００〜８００ｇ／ｍｏｌである。
かかる反応性官能基当量が上記範囲であれば耐久性が向上する傾向にある。
【００６４】
上記シランカップリング剤（Ｂ１）及び（Ｂ２）の重量平均分子量は、標準ポリスチレン分子量換算による重量平均分子量であり、下記の方法により測定することができる。また、数平均分子量も同様の方法で測定することができ、分散度（重量平均分子量／数平均分子量）は重量平均分子量と数平均分子量より求めることができる。
装置：ゲル浸透クロマトグラフ
検出器：示差屈折率検出器ＲＩ（東ソー社製  ＲＩ−８０２０型、感度３２）
カラム：ＴＳＫｇｅｌ  ｇｕａｒｄｃｏｌｕｍｎ  ＨHR−Ｈ（１本）（東ソー社製  φ６ｍｍ×４ｃｍ）、ＴＳＫｇｅｌ  ＧＭＨHR−Ｎ（２本）（東ソー社製  φ７．８ｍｍ×３０ｃｍ）
溶媒：テトラヒドロフラン（ＴＨＦ）
カラム温度：２３℃
流速：１．０ｍＬ／分
【００６５】
ここで、上記シランカップリング剤（Ｂ１）と（Ｂ２）の重量平均分子量について、シランカップリング剤（Ｂ１）の重量平均分子量が、シランカップリング剤（Ｂ２）の重量平均分子量よりも大きい方が長期リワーク性と保存安定性のバランスに優れる傾向があり好ましい。
【００６６】
シランカップリング剤（Ｂ）としては、モノマー型の有機ケイ素化合物であっても、有機ケイ素化合物の一部が加水分解して重縮合した２量体、３量体等のオリゴマー型の有機ケイ素化合物（オルガノシロキサン化合物）であってもよいが、反応性官能基及び、アルコキシ基を複数有し耐久性及びリワーク性に優れている点でオリゴマー型の有機ケイ素化合物が好ましい。
【００６７】
シランカップリング剤（Ｂ）としては、例えば、γ−グリシドキシプロピルトリエトキシシラン、γ−グリシドキシプロピルメチルジエトキシシラン等の有機ケイ素化合物や、有機ケイ素化合物等の一部が加水分解し重縮合したオリゴマー型有機ケイ素化合物（エポキシ基含有シリコーンアルコキシオリゴマー等）、或いはこれら有機ケイ素化合物の一部をエーテル変性した有機ケイ素化合物等のエポキシ基含有シランカップリング剤；γ−メルカプトプロピルトリエトキシシラン等の有機ケイ素化合物や、有機ケイ素化合物等の一部が加水分解し重縮合したオリゴマー型有機ケイ素化合物（メルカプト基含有シリコーンアルコキシオリゴマー等）の、メルカプト基含有シランカップリング剤；等が挙げられる。
これらの中から、シランカップリング剤（Ｂ１）及び（Ｂ２）の、それぞれの条件を満足するように適宜選択して用いればよい。また、上記シランカップリング剤（Ｂ１）及び（Ｂ２）は、それぞれ１種のみを用いてもよいし、２種以上を併用してもよい。
【００６８】
シランカップリング剤（Ｂ１）として、具体的には、信越化学工業社製の市販品である、「Ｘ−２４−９５９０」（重量平均分子量：１３，７００、含有アルコキシ基：メトキシ基、アルコキシ基含有量：９．５重量％、反応性官能基：エポキシ基、エポキシ当量：５９２ｇ／ｍｏｌ）等が挙げられる。
【００６９】
シランカップリング剤（Ｂ２）として、具体的には、信越化学工業社製の市販品である、「Ｘ−４１−１０５９Ａ」（重量平均分子量：２，３００、含有アルコキシ基：メトキシ基、エトキシ基、アルコキシ基含有量：４２重量％、反応性官能基：エポキシ基、エポキシ当量：３５０ｇ／ｍｏｌ）、「Ｘ−４１−１８１０」（重量平均分子量：６４０、含有アルコキシ基：メトキシ基、アルコキシ基含有量：３０重量％、反応性官能基：メルカプト基、メルカプト当量：４５０ｇ／ｍｏｌ）、「Ｘ−４１−１８０５」（重量平均分子量：３，４５０、含有アルコキシ基：メトキシ基、エトキシ基、アルコキシ基含有量：５０重量％、反応性官能基：メルカプト基、メルカプト当量：８００ｇ／ｍｏｌ）等が挙げられる。
これらの中でも、保存安定性、耐久性の点で特に好ましくは、「Ｘ−４１−１０５９Ａ」である。
【００７０】
シランカップリング剤（Ｂ１）の含有量は、アクリル系樹脂（Ａ）１００重量部に対して、０．００１〜１重量部であることが好ましく、特に好ましくは０．０１５〜０．５重量部、更に好ましくは０．０２０〜０．２重量部、更に好ましくは、０．０２５〜０．１５である。
かかる含有量が多すぎると、耐久性が低下する傾向があり、少なすぎると長期リワーク性が低下する傾向がある。
【００７１】
シランカップリング剤（Ｂ２）の含有量は、アクリル系樹脂（Ａ）１００重量部に対して、０．００１〜１重量部であることが好ましく、特に好ましくは０.０１５〜０．５重量部更に好ましくは０．０２〜０．２重量部、殊に好ましくは０．０２５〜０．１５である。
かかる含有量が多すぎると、耐久性が低下する傾向があり、少なすぎるとリワーク性が低下する傾向がある。
【００７２】
また、シランカップリング剤（Ｂ１）と（Ｂ２）の含有比率（重量比）は、（Ｂ１）：（Ｂ２）＝５０：１〜１：５であることが好ましく、特に好ましくは（Ｂ１）：（Ｂ２）＝３０：１〜１：２、更に好ましくは（Ｂ１）：（Ｂ２）＝１０：１〜１：１である。
かかる含有比率が上記範囲であれば、耐久性とリワーク性のバランスに優れる傾向にある。
【００７３】
なお、本発明のアクリル系粘着剤組成物には、発明の効果を阻害しない範囲で、上記シランカップリング剤（Ｂ１）及び（Ｂ２）以外のシランカップリング剤を用いることができるが、かかるシランカップリング剤の含有量が多すぎるとブリードにより耐久性が低下する傾向がある。このため、上記シランカップリング剤（Ｂ１）及び（Ｂ２）以外のシランカップリング剤の含有量は、具体的には、アクリル系樹脂（Ａ）１００重量部に対して０．５重量部以下であることが好ましく、更に好ましくは０．３重量部以下、特に好ましくは０．１重量部以下である。
【００７４】
本発明のアクリル系粘着剤組成物には、上記アクリル系樹脂（Ａ）及びシランカップリング剤（Ｂ）以外に、架橋剤（Ｃ）、帯電防止剤（Ｄ）を含有することが好ましい。
【００７５】
＜架橋剤（Ｃ）＞
架橋剤（Ｃ）としては、例えば、イソシアネート系架橋剤、エポキシ系架橋剤、アジリジン系架橋剤、メラミン系架橋剤、アルデヒド系架橋剤、アミン系架橋剤、金属キレート系架橋剤が挙げられるが、これらの中でも基材との接着性を向上させる点やベースポリマーとの反応性に優れる点で、イソシアネート系架橋剤を用いることが好ましい。
【００７６】
上記イソシアネート系架橋剤としては、例えば、２，４−トリレンジイソシアネート、２，６−トリレンジイソシアネート等のトリレンジイソシアネート系架橋剤、１，３−キシリレンジイソシアネート等のキシリレンジイソシアネート系架橋剤、ジフェニルメタン−４，４−ジイソシアネート等のジフェニルメタン系架橋剤、１，５−ナフタレンジイソシアネート等のナフタレンジイソシアネート系架橋剤等の芳香族系イソシアネート系架橋剤；イソホロンジイソシアネート、１，４−シクロヘキサンジイソシアネート、４，４'−ジシクロヘキシルメタンジイソシアネート、メチルシクロヘキサンジイソシアネート、イソプロピリデンジシクロヘキシル−４，４'−ジイソシアネート、１，３−ジイソシアナトメチルシクロヘキサン、ノルボルナンジイソシアネート等の脂環族系イソシアネート系架橋剤；ヘキサメチレンジイソシアネート、トリメチルヘキサメチレンジイソシアネート等の脂肪族系イソシアネート系架橋剤；及び上記イソシアネート系化合物のアダクト体、ビュレット体、イソシアヌレート体等が挙げられる。
【００７７】
これらイソシアネート系架橋剤のなかでも、トリレンジイソシアネート系架橋剤がポットライフと耐久性の点で好ましく、キシリレンジイソシアネート系架橋剤またはイソシアヌレート骨格含有イソシアネート系架橋剤がエージング時間短縮の点で好ましく非芳香族非含有イソシアネート系架橋剤が耐黄変性の点で好ましい。これらの中で具体的には、トリレンジイソシアネート、キシリレンジイソシアネート、ヘキサメチレンジイソシアネートとトリメチロールプロパンのアダクト体、及びイソシアヌレート体が、耐久性、ポットライフ、架橋速度のバランスに優れている点で好ましい。
【００７８】
上記エポキシ系架橋剤としては、例えば、ビスフェノールＡ・エピクロルヒドリン型のエポキシ樹脂、エチレングリコールジグリシジルエーテル、ポリエチレングリコールジグリシジルエーテル、グリセリンジグリシジルエーテル、グリセリントリグリシジルエーテル、１，６−ヘキサンジオールジグリシジルエーテル、トリメチロールプロパントリグリシジルエーテル、ソルビトールポリグリシジルエーテル、ポリグリセロールポリグリシジルエーテル、ペンタエリスリトールポリグリシジルエリスリトール、ジグリセロールポリグリシジルエーテル等が挙げられる。
【００７９】
上記アジリジン系架橋剤としては、例えば、テトラメチロールメタン−トリ−β−アジリジニルプロピオネート、トリメチロールプロパン−トリ−β−アジリジニルプロピオネート、Ｎ，Ｎ’−ジフェニルメタン−４，４’−ビス（１−アジリジンカルボキシアミド）、Ｎ，Ｎ’−ヘキサメチレン−１，６−ビス（１−アジリジンカルボキシアミド）等が挙げられる。
【００８０】
上記メラミン系架橋剤としては、例えば、へキサメトキシメチルメラミン、ヘキサエトキシメチルメラミン、ヘキサプロポキシメチルメラミン、ヘキサブトキシメチルメラミン、ヘキサペンチルオキシメチルメラミン、ヘキサヘキシルオキシメチルメラミン、メラミン樹脂等が挙げられる。
【００８１】
上記アルデヒド系架橋剤としては、例えば、グリオキザール、マロンジアルデヒド、スクシンジアルデヒド、マレインジアルデヒド、グルタルジアルデヒド、ホルムアルデヒド、アセトアルデヒド、ベンズアルデヒド等が挙げられる。
【００８２】
上記アミン系架橋剤としては、例えば、ヘキサメチレンジアミン、トリエチルジアミン、ポリエチレンイミン、ヘキサメチレンテトラアミン、ジエチレントリアミン、トリエチルテトラアミン、イソフォロンジアミン、アミノ樹脂、ポリアミド等が挙げられる。
【００８３】
上記金属キレート系架橋剤としては、例えば、アルミニウム、鉄、銅、亜鉛、スズ、チタン、ニッケル、アンチモン、マグネシウム、パナジウム、クロム、ジルコニウム等の多価金属のアセチルアセトンやアセトアセチルエステル配位化合物等が挙げられる。
【００８４】
上記架橋剤（Ｃ）は、単独で使用してもよいし、２種以上を併用してもよい。
【００８５】
上記架橋剤（Ｃ）の含有量は、アクリル系樹脂（Ａ）１００重量部に対して、０．０１〜５重量部であることが好ましく、特に好ましくは０．０５〜１．５重量部、更に好ましくは０．１〜０．５重量部である。
かかる含有量が少なすぎると、耐久性が低下する傾向があり、多すぎると応力緩和性が低下して基板が反りやすくなったり、長時間のエージングが必要となったりする傾向がある。
【００８６】
＜帯電防止剤（Ｄ）＞
本発明のアクリル系粘着剤組成物には、更に帯電防止剤（Ｄ）を含有することが好ましく、帯電防止剤（Ｄ）としては特にイオン性化合物（Ｄ１）が好適である。
かかるイオン性化合物（Ｄ１）としては、金属塩及び有機塩の少なくとも一方からなるイオン性化合物を含有することが帯電対策の点で好ましい。
【００８７】
金属塩としては、例えば、リチウム塩、ナトリウム塩、カルシウム塩、カリウム塩等のアルカリ金属塩やホスホニウム塩等が挙げられる。
【００８８】
有機塩としては、例えば、アンモニウム塩、イミダゾリウム塩、ピリジニウム塩、ピペリジニウム塩、ピロリジニウム塩、スルホニウム塩等のオニウム塩が挙げられる。
【００８９】
これらの中でも、腐食防止に優れる点、長期リワーク性に優れる点、保存安定性に優れる点で、有機塩が好ましく、より好ましくはアンモニウムカチオン、イミダゾリウムカチオン、ピリジニウムカチオン、ピペリジニウムカチオン、ピロリジニウムカチオン等の窒素含有カチオンからなるオニウム塩が好ましく、特に好ましくはアンモニウム塩、更に好ましくは非環状アンモニウムカチオンとＮ，Ｎ−ビス（トリフルオロメタンスルホニル）イミドアニオン、非環状アンモニウムカチオンとＮ，Ｎ−ビス（フルオロスルホニル）イミドアニオンからなるアンモニウム塩である。
【００９０】
イオン性化合物（Ｄ１）の融点は１０〜１００℃であることが好ましく、特に好ましくは２０〜８０℃、殊に好ましくは２５℃〜５０℃である。かかる融点が高すぎると、低温で析出しやすい傾向があり、低すぎると湿熱環境下で偏光板の色抜けが発生しやすい傾向にある。
【００９１】
帯電防止剤（Ｄ）の含有量は、アクリル系樹脂（Ａ）１００重量部に対して、０．５〜１０重量部であることが好ましく、より好ましくは２〜８重量部、更に好ましくは２〜５重量部、特に好ましくは２．５〜４．５重量部である。かかる含有量が少なすぎると、帯電防止性能が得られず静電気による表示ムラが発生しやすい傾向があり、多すぎると偏光板の偏光度が低下したり、ブリードアウトして耐久性が低下する傾向がある。
【００９２】
更に、本発明のアクリル系粘着剤組成物には、本発明の効果を損なわない範囲において、その他の成分として、樹脂成分、アクリルモノマーや、重合禁止剤、酸化防止剤、腐食防止剤、架橋促進剤、ラジカル発生剤、過酸化物、ラジカル捕捉剤等の各種添加剤、金属及び樹脂粒子等を配合することができる。また、上記の他にも、アクリル系粘着剤組成物の構成成分の製造原料等に含まれる不純物等が少量含有されたものであってもよい。
【００９３】
上記その他の成分の含有量は、アクリル系樹脂（Ａ）１００重量部に対して５重量部以下であることが好ましく、特に好ましくは１重量部以下、更に好ましくは０．５重量部以下である。かかる含有量が多すぎるとアクリル系樹脂（Ａ）との相溶性が低下し耐湿熱白化性が低下する傾向にある。
【００９４】
かくしてアクリル系樹脂（Ａ）及びシランカップリング剤（Ｂ）、必要に応じて架橋剤（Ｃ）、帯電防止剤（Ｄ）及びその他の成分を混合することにより本発明のアクリル系粘着剤組成物を得ることができる。なお、混合方法については、特に限定されるものではなく、各成分を一括で混合する方法や、任意の成分を混合した後、残りの成分を一括または順次混合する方法等、種々の方法を採用することができる。
【００９５】
本発明のアクリル系粘着剤組成物は、硬化（架橋）させることにより粘着剤とすることができ、更に、かかる粘着剤からなる粘着剤層を光学部材（光学積層体）上に積層形成することにより、粘着剤層付き光学部材を得ることができる。
上記粘着剤層付き光学部材には、粘着剤層の光学部材面とは逆の面に、更に離型シートを設けることが好ましい。
【００９６】
上記粘着剤層付き光学部材の製造方法としては、
〔１〕光学部材上に、アクリル系粘着剤組成物を塗布、乾燥した後、離型シートを貼合し、室温（２３℃）または加温状態の少なくとも一方でのエージングによる処理を行なう方法、
〔２〕離型シート上に、アクリル系粘着剤組成物を塗布、乾燥した後、光学部材を貼合し、室温または加温状態の少なくとも一方でのエージングによる処理を行なう方法、
等が挙げられる。これらの中でも、〔２〕の方法で、室温状態でエージングする方法が、光学部材を痛めない点、光学部材との接着性に優れる点で好ましい。
なお、上記において、光学部材としては、偏光板である場合に特に有効である。
【００９７】
かかるエージング処理は、粘着剤の化学架橋の反応時間として、粘着物性のバランスをとるために行なうものであり、エージングの条件としては、温度は通常室温〜７０℃、時間は通常１〜３０日間であり、具体的には、例えば２３℃で１〜２０日間、２３℃で３〜１０日間、４０℃で１〜７日間等の条件で行なえばよい。
【００９８】
上記アクリル系粘着剤組成物の塗布に際しては、このアクリル系粘着剤組成物を溶剤に希釈して塗布することが好ましく、希釈濃度としては、固形分濃度として、好ましくは５〜６０重量％、特に好ましくは１０〜３０重量％である。
また、上記溶剤としては、アクリル系粘着剤組成物を溶解させるものであれば特に限定されることなく、例えば、酢酸メチル、酢酸エチル、アセト酢酸メチル、アセト酢酸エチル等のエステル系溶剤、アセトン、メチルエチルケトン、メチルイソブチルケトン等のケトン系溶剤、トルエン、キシレン等の芳香族系溶剤、メタノール、エタノール、プロピルアルコール等のアルコール系溶剤を用いることができる。これらの中でも、溶解性、乾燥性、価格等の点から酢酸エチル、メチルエチルケトンが好適に用いられる。
【００９９】
また、上記粘着剤組成物の塗布に関しては、ロールコーティング、ダイコーティング、グラビアコーティング、コンマコーティング、スクリーン印刷等の慣用の方法により行なうことができる。
【０１００】
上記方法により製造される粘着剤層のゲル分率については、耐久性能と偏光度低下抑制の点から３０〜９５重量％であることが好ましく、特に好ましくは４０〜９０重量％であり、更に好ましくは６０〜８５重量％である。ゲル分率が低すぎるとリワーク性が低下する傾向にあり、高すぎると浮きや剥がれが生じやすくなる傾向にある。
【０１０１】
上記ゲル分率は、架橋度（硬化度合い）の目安となるもので、例えば、以下の方法にて算出される。すなわち、光学部材、とりわけ偏光板等の基材に粘着剤層が形成されてなる粘着シートから粘着剤をピッキングにより採取し、粘着剤を２００メッシュのＳＵＳ製金網で包み、２３℃に調整した酢酸エチル中に２４時間浸漬し、金網中に残存した不溶解の粘着剤成分の重量百分率をゲル分率とする。
【０１０２】
なお、粘着剤のゲル分率を上記範囲に調整するにあたっては、架橋剤の種類と量を調整すること等により達成される。
【０１０３】
上記方法により製造される粘着剤層は、指で触れたときにほど良いタック感があった方が、実際に被着体に貼る際に濡れ性が良いため、作業性が上がる傾向があり好ましい。
【０１０４】
本発明のアクリル系樹脂組成物を用いて得られる粘着剤層の電気特性としては、表面抵抗値が１×１０12Ω以下であることが好ましく、特に好ましくは１×１０11Ω以下、更に好ましくは５×１０10Ω以下である。かかる表面抵抗値が高すぎると偏光板や粘着剤層が帯電しやすくなり表示ムラが起こりやすくなる傾向にある。
【０１０５】
また、得られる粘着剤層付き光学部材における乾燥後の粘着剤層の厚みは、５〜２００μｍが好ましく、特には１０〜１００μｍが好ましく、更には１０〜３０μｍが好ましい。この粘着剤層の厚みが薄すぎると粘着物性が安定しにくい傾向があり、厚すぎると端部からの水分浸入量が多くなり保存安定性が低下する傾向にある。
【０１０６】
本発明において、粘着剤層付き光学部材、とりわけ粘着剤層付き偏光板は、直接あるいは離型シートを有するものは離型シートを剥がした後、粘着剤層面をガラス基板に貼合して、例えば画像表示装置に供されるのである。
【０１０７】
本発明の粘着剤の初期粘着力は、被着体の材料等に応じて適宜決定される。例えば、液晶セルなどのガラス基板に貼合する場合には、１５Ｎ／２５ｍｍ以下の粘着力を有することが好ましく、特に好ましくは０．１〜１２Ｎ／２５ｍｍ、更に好ましくは０．５〜８Ｎ／２５ｍｍである。
【０１０８】
本発明の粘着剤の長期粘着力（リワーク性）は、被着体の材料等に応じて適宜決定される。
例えば、液晶セルなどのガラス基板に貼合する場合には、貼り合わせ４０日後の粘着力が０．１〜２０Ｎ／２５ｍｍであることが好ましく、特に好ましくは１〜１５Ｎ／２５ｍｍ、更に好ましくは１〜１０Ｎ／２５ｍｍである。
【０１０９】
上記初期粘着力は、つぎのようにして算出される。
粘着剤層付き偏光板について、幅２５ｍｍ幅に裁断し、離型フィルムを剥離して、粘着剤層側を無アルカリガラス板（コーニング社製、「イーグルＸＧ」）に押圧して、偏光板とガラス板とを貼合する。その後、オートクレーブ処理（５０℃×０．５ＭＰａ×２０分間）を行った後、２３℃×５０％ＲＨで２４時間放置後に、引き剥がし角度１８０°、剥離速度３００ｍｍ／分で剥離試験を行う。また長期リワーク性に関しては、オートクレーブ処理後２３℃×５０％ＲＨで所定の期間放置した後に引き剥がし角度１８０°、剥離速度３００ｍｍ／分で剥離試験を行う。
【０１１０】
本発明のアクリル系粘着剤組成物は、耐久性及び、耐湿熱白化性に優れるとともに、保存安定性、リワーク性にもバランスよく優れる粘着剤を得ることができるものであり、光学部材用粘着剤、特には偏光板とガラス基板等を貼り合わせる偏光板用粘着剤として有用である。
【０１１１】
偏光板を構成する保護フィルムとしては、トリアセチルセルロース系フィルム、アクリル系フィルム、ポリエチレン系フィルム、ポリプロピレン系フィルム、シクロオレフィン系フィルムなどがあげられ、本発明はいずれの保護フィルムを用いた偏光板に対しても好適に用いられるが、特には、シクロオレフィンフィルムを積層された偏光板が本発明の効果が得られやすい点で好ましい。
【０１１２】
また、上記粘着剤を用いることにより、偏光板と液晶セルとを貼り合わせて画像表示装置を作製することができ、得られる画像表示装置は、精度よく作製でき、耐久性に優れるようになる。
【実施例】
【０１１３】
以下、実施例をあげて本発明を更に具体的に説明するが、本発明はその要旨を超えない限り以下の実施例に限定されるものではない。なお、例中、「部」、「％」とあるのは、重量基準を意味する。【０１１４】
まず、下記のようにして各種アクリル系樹脂を調製した。なお、アクリル系樹脂（Ａ）及びの重量平均分子量、分散度、ガラス転移温度に関しては、前述の方法にしたがって測定した。
なお、粘度の測定に関しては、ＪＩＳ  Ｋ５４００（１９９０）の４．５．３回転粘度計法に準じて測定した。【０１１５】
＜アクリル系樹脂（Ａ）＞
〔アクリル系樹脂（Ａ−１）の製造〕
還流冷却器、撹拌器、窒素ガスの吹き込み口及び温度計を備えた４ツ口丸底フラスコに、２−ヒドロキシエチルアクリレート（ａ１）８部、アクリル酸（ａ１）０．７部、ｎ−ブチルアクリレート（ａ２）７１．３部、ベンジルアクリレート（ａ３）２０部、酢酸エチル５３部、アセトン４２部、重合開始剤としてアゾビスイソブチロニトリル（ＡＩＢＮ）０．０１３部を仕込み、内温を沸点まで上昇させて反応を開始させた。次いでＡＩＢＮを０．０４％含有する酢酸エチル溶液を３０部滴下し、還流温度で３．２５時間反応後、酢酸エチルにて希釈してアクリル系樹脂（Ａ−１）溶液（固形分２１．３％、粘度５４４０ｍＰａ・ｓ／２５℃、アクリル系樹脂（Ａ−１）：ガラス転移温度−４２℃、重量平均分子量１２７万、分散度４．３）を得た。【０１１６】
上記で使用したモノマーは、下記メーカーのものを使用した。
・２−ヒドロキシエチルアクリレート（大阪有機化学社製  Ｔｇ―１５℃）
・アクリル酸（三菱化学社製  Ｔｇ１０６℃）
・ブチルアクリレート（三菱化学社製  Ｔｇ−５６℃）
・ベンジルアクリレート（大阪有機化学社製  ビスコート＃１６０  Ｔｇ６℃）
また、上記Ｔｇは各モノマーのホモポリマーのＴｇである。【０１１７】
〔アクリル系樹脂（Ａ−２）及び（Ａ−３）の製造〕
表１に記載の共重合成分を用いて、上記アクリル系樹脂（Ａ−１）の製造方法に準じて行い、アクリル系樹脂（Ａ−２）及び（Ａ−３）溶液を得た。また、得られたアクリル系樹脂（Ａ−２）及び（Ａ−３）溶液は表１に記載の通りのものである。【０１１８】
【表１】
2018034231.tif 000003
【０１１９】
＜シランカップリング剤（Ｂ）＞
シランカップリング剤（Ｂ）として、以下のものを用意した。シランカップリング剤（Ｂ）の重量平均分子量、分散度に関しては、前述の方法にしたがって測定した。また、アルコキシ基含有量、反応性官能基、エポキシ当量またはメルカプト当量、含有アルコキシ基についてはカタログ値を採用した。【０１２０】
・（Ｂ１−１）：
（信越化学工業社製、「Ｘ−２４−９５９０」、重量平均分子量：１３，７００、分散度：３．４４、アルコキシ基含有量：９．５％、反応性官能基：エポキシ基、エポキシ当量：５９２ｇ／ｍｏｌ、含有アルコキシ基：メトキシ基）【０１２１】
・（Ｂ２−１）：
（信越化学工業社製、「Ｘ−４１−１０５９Ａ」、重量平均分子量：２，２７０、分散度：１．８６、アルコキシ基含有量：４２％、反応性官能基：エポキシ基、エポキシ当量：３５０ｇ／ｍｏｌ、含有アルコキシ基：メトキシ基、エトキシ基）【０１２２】
・（Ｂ２−２）
（信越化学工業社製、「Ｘ−４１−１８０５」、重量平均分子量：３，４５０、分散度：１．８５、アルコキシ基含有量：５０％、反応性官能基：メルカプト基、メルカプト当量：８００ｇ／ｍｏｌ、含有アルコキシ基：メトキシ基、エトキシ基）、【０１２３】
＜架橋剤（Ｃ）＞
架橋剤（Ｃ）として以下のものを用意した。
（Ｃ−１）：トリレンジイソシアネートとトリメチロールプロパンのアダクト体（東ソー社製、「コロネートＬ５５Ｅ」：有効成分５５％）【０１２４】
＜帯電防止剤（Ｄ）＞
帯電防止剤（Ｄ）として以下のものを用意した。
（Ｄ１−１）：トリ−ｎ−ブチルメチルアンモニウムＮ，Ｎ−ビス（トリフルオロメタンスルホニル）イミド（スリーエム社製、「ＦＣ−４４００」）【０１２５】
＜実施例１〜４、比較例１〜５＞
上記の成分（Ａ）〜（Ｄ）を下記表２の通りに配合し、酢酸エチルにて固形分濃度を１２．５％に調整し、アクリル系粘着剤組成物を得た。【０１２６】
【表２】
2018034231.tif 000004
【０１２７】
上記で得られたアクリル系粘着剤組成物を用いて、下記の通り評価用サンプルを作製し、下記性能を評価した。評価結果を表３に示す。【０１２８】
〔粘着剤層付き偏光板［Ｉ］、［ＩＩ］の作製〕
得られたアクリル系粘着剤組成物を厚み３８μｍの離型シート（三井化学東セロ社製「ルミラーＳＰ−０１３８ＢＵ」）に乾燥後の厚みが２５μｍとなるように塗布し、１００℃で３分間乾燥したのち、トリアセチルセルロース（ＴＡＣ）フィルムを両面に積層した偏光板の一方のＴＡＣフィルム表面に、離型シートと反対側の粘着剤層面を貼り合わせ、２３℃×５０％ＲＨの環境下で７日間エージングし、粘着剤層付き偏光板［Ｉ］を得た（層構成：離型シート／粘着剤層／ＴＡＣフィルム１／偏光子／ＴＡＣフィルム２、ＴＡＣフィルム１：厚み４０μｍ、ＴＡＣフィルム２：６０μｍ）。
また、コロナ処理を施したシクロオレフィン系フィルム／偏光子／ＴＡＣ系フィルムのＣＯＰ面と粘着剤層面を貼り合わせた以外は同様にして粘着剤層付偏光板［ＩＩ］を得た。
なお、上記のＴＡＣフィルムはトリアセチルセルロースフィルム（厚み６０μｍ）、ＣＯＰフィルムはシクロオレフィンフィルム（厚み５０μｍ）である。
上記粘着剤層付き偏光板［Ｉ］及び粘着剤層付き偏光板［ＩＩ］を用いて以下の評価を行った。【０１２９】
〔リワーク性〕
上記で得られた粘着剤層付き偏光板［Ｉ］を２５ｍｍ幅にカットし、離型シートを剥離して粘着剤層面を無アルカリガラス（コーニング社製「イーグルＸＧ」：厚み１．１ｍｍ）に押しつけ、２ｋｇローラーにて貼りあわせ、オートクレーブ処理（０．５ＭＰａ×５０℃×２０分間）を行った後、２３℃×５０％ＲＨの環境下で１日、４０日、５０日間静置し、その後、引き剥がし角度１８０°、３００ｍｍ／分の剥離速度で引きはがした時の粘着力を測定し、下記基準にて評価した。
（評価基準）
・貼合後１日
◎・・・５Ｎ／２５ｍｍ以下
○・・・５Ｎ／２５ｍｍより高く１０Ｎ／２５ｍｍ未満
×・・・１０Ｎ／２５ｍｍ以上
・４０日後
◎・・・１０Ｎ／２５ｍｍ以下
○・・・１０Ｎ／２５ｍｍより高く１５Ｎ／２５ｍｍ未満
△・・・１５Ｎ／２５ｍｍ以上、２０Ｎ／２５ｍｍ未満
×・・・２０Ｎ／２５ｍｍ以上、または糊残りが発生
・５０日後
◎・・・１０Ｎ／２５ｍｍ以下
○・・・１０Ｎ／２５ｍｍより高く１８Ｎ／２５ｍｍ未満
△・・・１８Ｎ／２５ｍｍ以上、２０Ｎ／２５ｍｍ未満
×・・・２０Ｎ／２５ｍｍ以上、または糊残りが発生【０１３０】
〔耐久性〕
＜初期耐久性の評価＞
得られた粘着剤層付き偏光板［Ｉ］を２０ｃｍ×１５ｃｍにカットし、離型シートを剥離して粘着剤層面を無アルカリガラス（コーニング社製「イーグルＸＧ」：厚み１．１ｍｍ）に押しつけ２ｋｇローラーにて２往復して貼り合わせたのち、オートクレーブ処理（０．５ＭＰａ×５０℃×２０分間）を行い、初期耐久性試験用のサンプルを作製した。
得られたサンプルについて、（１）耐熱性（８０℃×２５０時間）、（２）耐湿熱性（６０℃×９０％ＲＨ×２５０時間）の条件に暴露した後の偏光板について以下の評価を行った。
（評価基準）
○・・・偏光板の全面に発砲もしくは端部に浮きが見られない
×・・・偏光板の全面に発泡もしくは端部に浮きが見られる【０１３１】
＜劣化促進試験後の評価＞
得られた粘着剤層付き偏光板［Ｉ］を４５℃、９０％ＲＨの環境下に３日間暴露した後、２３℃、５０％ＲＨの環境下で７日間調温・調湿した。その後２０ｃｍ×１５ｃｍにカットし、離型シートを剥離して粘着剤層面を無アルカリガラス（コーニング社製「イーグルＸＧ」：厚み１．１ｍｍ）に押しつけ２ｋｇローラーにて２往復して貼り合わせた後、オートクレーブ処理（０．５ＭＰａ×５０℃×２０分間）を行い、劣化促進試験用のサンプルを作製した。
得られたサンプルについて、（１）耐熱性（８０℃×２５０時間）、（２）耐湿熱性（６０℃×９０％ＲＨ×２５０時間）の条件に暴露した後の偏光板について以下の評価を行った。
（評価基準）
○・・・偏光板の全面に発砲もしくは端部に浮きが見られない
×・・・偏光板の全面に発泡もしくは端部に浮きが見られる【０１３２】
〔耐湿熱白化性〕
得られた粘着剤層付き偏光板［ＩＩ］を３．５ｃｍ×３．５ｃｍにカットし、離型シートを剥離して粘着剤層面を無アルカリガラス（コーニング社製「イーグルＸＧ」：厚み１．１ｍｍ）に押しつけ２ｋｇローラーにて２往復して貼り合わせたのち、オートクレーブ処理（０．５ＭＰａ×５０℃×２０分間）を行い、耐湿熱白化性試験用のサンプルを作製した。
得られたサンプルについて、６０℃×９０％ＲＨの環境下に２５０時間暴露した後、取出し室温に放置した。そして、取り出してから３時間後のヘイズを測定し、耐湿熱白化性を下記の基準で評価した。なお、ヘイズ値は１．１ｍｍ無アルカリガラスの値をブランクとして差し引いた値である。
（評価基準）
・取り出し３時間後のヘイズ
◎・・・１％未満
○・・・１％以上、２％未満
△・・・２％以上、４％未満
×・・・４％以上【０１３３】
〔ゲル分率〕
得られた粘着剤層付偏光板［Ｉ］の離型シートを剥離し、粘着剤層面から粘着剤をピッキングしＳＵＳ製の２００メッシュ金網で包んだ後、２３℃に調整した酢酸エチルに２４時間浸漬し、金網中に残存した不溶解の粘着剤成分の重量百分率をゲル分率とした。【０１３４】
〔帯電防止性〕
＜表面抵抗値＞
上記粘着剤層付偏光板［Ｉ］を２３℃×５０％ＲＨの雰囲気下で２４時間静置した後、粘着剤層の離型シートを外し表面抵抗率測定装置（三菱化学アナリテック株式会社製、装置名「Ｈｉｒｅｓｔａ−ＵＰ  ＭＣＰ−ＨＴ４５０」）を用い粘着剤層の表面抵抗率を測定した。【０１３５】
【表３】
2018034231.tif 000005
【０１３６】
上記結果より、アルコキシ基含有量が１５重量％以下のシランカップリング剤（Ｂ１）とアルコキシ基含有量が２０重量％以上のシランカップリング剤（Ｂ２）とを併用したアクリル系粘着剤組成物から得られる粘着剤を使用した実施例１〜４では、長期リワーク性と保存安定性、耐久性にバランスよく優れていることがわかる。【０１３７】
一方で、アルコキシ基含有量が２０重量％以上のシランカップリング剤（Ｂ２）を使用せず、アルコキシ基含有量が１５重量％以下のシランカップリング剤（Ｂ１）のみを用いた比較例１および２では長期リワーク性に優れているものの、保存安定性に劣るものであることがわかる。
また、アルコキシ基含有量が１５重量％以下のシランカップリング剤（Ｂ１）を使用せず、アルコキシ基含有量が２０重量％以上のシランカップリング剤（Ｂ２）のみを使用した比較例３〜５では長期リワーク性に劣るものであることがわかる。【０１３８】
また、上記実施例１〜４のアクリル系粘着剤組成物が架橋された粘着剤を用いて、偏光板と液晶セルとを貼り合わせて画像表示装置を作製したところ、得られた画像表示装置は、精度よく作製でき、耐久性にも優れるものであった。【０１３９】
上記実施例においては、本発明における具体的な形態について示したが、上記実施例は単なる例示にすぎず、限定的に解釈されるものではない。当業者に明らかな様々な変形は、本発明の範囲内であることが企図されている。
【産業上の利用可能性】
【０１４０】
本発明のアクリル系粘着剤組成物は、液晶表示装置の製造時に、偏光板（保護フィルム）と液晶セル（ガラス）との貼り合わせに用いる粘着剤として使用した際に、長期間にわたり優れたリワーク性を示し、かつ、水分の影響を受けづらく耐久性の低下も起こらない粘着剤を得ることができるものであり、ディスプレイやそれを構成する光学部品を貼り合わせるための光学部材用粘着剤、特に、偏光板と液晶セルのガラス基板等を貼り合わせるための偏光板用粘着剤として有用である。
【国際調査報告】
2018034231.tif 000006
2018034231.tif 000007
2018034231.tif 000008
2018034231.tif 000009